ПОПЕРЕЧНО-СШИВАЕМАЯ КОМПОЗИЦИЯ ДЛЯ ЛАКОКРАСОЧНЫХ ПРОДУКТОВ

1. Компонент для термически поперечно-сшиваемых лакокрасочных продуктов, содержащий:
a) по меньшей мере, один акриловый олигомер, который является поперечно-сшиваемым при объединенном действии тепла и УФ-излучения;
b) по меньшей мере, один акриловый олигомер, который является поперечно-сшиваемым под действием только УФ-излучения;
c) по меньшей мере, один акриловый мономер, который является поперечно-сшиваемым под действием УФ-излучения;
d) по меньшей мере, один фотоинициирующий агент;
e) по меньшей мере, одну добавку.
2. Компонент по п.1, где указанная акриловая смола, которая является поперечно-сшиваемой при объединенном действии тепла и УФ-излучения, представляет собой акрилакрилатную олигомерную смолу.
3. Компонент по п.2, где указанную акрилакрилатную олигомерную смолу разбавляют до 45% в разбавителе бутилацетате (BAC).
4. Компонент по п.2 или 3, где указанная акрилакрилатная олигомерная смола имеет концевые гидроксильные группы (-OH), которые являются термически поперечно-сшиваемыми с полиизоцианатами, и фото поперечно-сшиваемые двойные связи.
5. Компонент по п.2, где указанная акрилакрилатная олигомерная смола имеет вязкость, находящуюся в интервале от 2800 до 3200 мПа·сек при 25°C.
6. Компонент по п.2, где указанная акрилакрилатная олигомерная смола представляет собой EBECRYL 1200 от CYTEC.
7. Компонент по п.2, где указанная акрилакрилатная олигомерная смола присутствует в смесях в количествах, находящихся в пределах от 50 до 70 мас.%, предпочтительно, от 58 до 62 мас.%.
8. Компонент по п.1, где указанный акриловый олигомер, который является поперечно-сшиваемым под действием только УФ-излучения, представляет собой алифатическую уретанакрилатную олигомерную смолу.
9. Компонент по п.8, где указанная уретанакрилатная олигомерная смола имеет молекулярную массу, находящуюся в интервале от 700 до 1500, предпочтительно, от 900 до 1100.
10. Компонент по п.8, где указанная уретанакрилатная олигомерная смола имеет вязкость, составляющую от 1800 до 2200 мПа·сек при 60°C.
11. Компонент по п.8, где указанная уретанакрилатная олигомерная смола имеет, по меньшей мере, одну уретановую функциональную группу, предпочтительно, имеет шесть уретановых функциональных групп.
12. Компонент по п.8, где указанная уретанакрилатная олигомерная смола представляет собой EBECRYL 1290 от CYTEC или BENCRYL 655 от Benasedo SpA.
13. Компонент по п.8, где указанная уретанакрилатная олигомерная смола присутствует в смесях в количествах, находящихся в интервале от 5 до 20 мас.%, предпочтительно, от 10 до 15 мас.%.
14. Компонент по п.1, где указанный акриловый мономер, который является поперечно-сшиваемым под действием УФ-излучения, представляет собой полифункциональный акрилатный мономер.
15. Компонент по п.14, где указанный мономер имеет молекулярную массу, находящуюся в интервале от 300 до 700, предпочтительно, от 400 до 600.
16. Компонент по п.14, где указанный мономер имеет вязкость, находящуюся в интервале от 15500 до 16500 мПа·сек при 25°C.
17. Компонент по п.14, где указанный акриловый мономер имеет степень полифункциональности в интервале от пяти и шести олефиновых двойных связей.
18. Компонент по п.14, где указанный мономер представляет собой DPHA (дипентаэритритпента/гексаакрилат) от CYTEC.
19. Компонент по п.14, где указанный мономер содержится в смеси в количествах, находящихся в пределах от 5-20 мас.%, предпочтительно, от 10-15 мас.%.
20. Компонент по п.1, где указанный фотоинициирующий агент выбирают из гидроксикетонов, аминокетонов и кетосульфонов, бензилдиметилкеталей, бензофенонов, ацилфосфинов, тиоксантонов и их смесей.
21. Компонент по п.20, где указанный фотоинициирующий агент представляет собой смесь, выбранную из:
двух различных альфагидроксикетонов или одного альфагидроксикетона и фенилглиоксилата.
22. Компонент по п.21, где указанная смесь двух альфагидроксикетонов содержит IRGACURE 184 и DAROCUR 2959 от Ciba Speciality Chemicals, а указанная смесь фенилглиоксилата и альфагидроксикетона содержит IRGACURE 754 и DAROCUR 2959, соответственно, от Ciba Speciality Chemicals.
23. Компонент по п.20, где указанный фотоинициатор присутствует в смеси в количествах, находящихся в интервале от 8 до 13 мас.%.
24. Компонент по п.1, содержащий одну или несколько добавок для предотвращения возможных фотоокислительных повреждений, выбранный из фильтров ультрафиолетового излучения и ингибиторов свободных радикалов.
25. Компонент по п.24, где указанный фильтр ультрафиолетового излучения представляет собой гидроксифенилтриазин (HPT) и указанный ингибитор свободных радикалов представляет собой светостабилизатор на основе затрудненных аминов (HALS).
26. Компонент по п.24, где указанная добавка представляет собой смесь гидроксифенилтриазина, такого как TINUVIN 400, и HALS, такого как TINUVIN 123 от Ciba Speciality Chemicals.
27. Компонент по п.26, где указанная смесь гидроксифенилтриазина и HALS присутствует в количествах, находящихся в интервале от 1,0 до 2,0 мас.%.
28. Фото/термически поперечно-сшиваемая композиция, содержащая компонент по любому из пп.1-27 и обычный термически поперечно-сшиваемый лакокрасочный продукт, выбранный из: грунтовки для заполнения неровностей, пигментированных и прозрачных грунтовок, прозрачных кроющих покрытий и пигментированных однослойных кроющих покрытий, предпочтительно, на акриловой основе.
29. Композиция по п.28, где указанный компонент присутствует в количествах, находящихся в интервале от 5 до 35 мас.%, предпочтительно, от 15 до 25 мас.%.
30. Композиция по пп.28 или 29, где указанные обычные термически поперечно-сшиваемые лакокрасочные продукты получают посредством смешивания смеси A, содержащей акриловую смолу с гидроксильными функциональными группами, и смеси B, содержащей акриловую смолу с изоцианатными функциональными группами.
31. Набор для покраски, содержащий компонент по любому из пп.1-27 вместе с гидроксильным компонентом обычного лакокрасочного продукта (смесь A) и, отдельно, изоцианатный компонент обычного лакокрасочного продукта (смесь B).
32. Способ покраски подложки, включающий следующие стадии:
a) добавление компонента по любому из пп.1-27 к термически поперечно-сшиваемому лакокрасочному продукту;
b) нанесение смеси, полученной на стадии a) на подложку;
c) отверждение окрашенной подложки в соответствии с инструкцией для термически поперечно-сшиваемого лакокрасочного продукта.
33. Способ по п.32, дополнительно включающий стадию d) облучения продукта, полученного на стадии c), ультрафиолетовым светом.
34. Способ по п.33, где облучение УФ-светом осуществляют посредством использования УФ-лампы, расположенной на линии для нанесения покрытий или вне линии для нанесения покрытий.
35. Способ по любому из пп.32-34, где на стадии a) используют набор по п.31, то есть смесь A с добавками объединяют со смесью B.
36. Способ по п.32, где на стадии b) под подложкой подразумевается кузов автомобиля или наружные или внутренние детали автомобиля.
37. Способ по п.32, где после стадии c) имеется дополнительная стадия c1), состоящая из механического удаления любых загрязнений поверхности (чистовая обработка).
38. Способ по п.32, где на стадии c) имеет место отверждение в печи в соответствии инструкцией для обычного лакокрасочного продукта.
39. Способ по п.33, где для УФ поперечной сшивки используют дуговые лампы на парах ртути или безэлектродные СВЧ-лампы.
40. Способ по п.33, где для УФ поперечной сшивки используют источник излучения, испускающий длины волн, находящиеся в интервале от 200 до 450 нм.
2
2
41. Способ по п.33, где энергия, необходимая для полной поперечной сшивки экспонируемой области, находится в интервале от 2 до 8 Дж/см, предпочтительно, от 4 до 6 Дж/см, в полосе испускания UVA диапазона ультрафиолетового спектра, то есть от 320 до 390 нм.